FR 2934958 A1 20100219 FR 0855542 A 20080812 CORDE POUR RAQUETTE, NOTAMMENT POUR RAQUETTE DE TENNIS La présente invention concerne une corde pour raquette, notamment une corde pour une raquette de tennis. Dans les sports qualifiés de sports de raquette, il est utilisé une raquette comprenant un manche ainsi qu'un cadre. Une corde est tendue de manière longitudinale et transversale à travers le cadre, la corde étant destinée à subir l'impact de la balle. Il est connu d'utiliser une corde comportant une structure composite, la corde comprenant une âme centrale enrobée par une couche périphérique sur toute la longueur de l'âme. Toutefois, la présence de la couche périphérique n'est pas suffisante pour offrir une résistance satisfaisante à l'abrasion et à la dégradation de l'âme centrale. La durée de vie de la corde est ainsi limitée. Le but de la présente invention est de prévoir une corde suffisamment résistante à l'usure et ne perdant pas de manière significative sa valeur de tension de cordage en cours d'utilisation. A cet effet, l'invention a pour objet une corde pour raquette, en particulier pour raquette de tennis, comprenant : - une âme centrale, et - une couche de protection périphérique, caractérisée en ce que la corde comprend, en outre, une couche de renfort intermédiaire en matériau composite, disposée entre l'âme centrale et la couche de protection périphérique. Suivant d'autres caractéristiques avantageuses de la corde pour raquette conforme à l'invention, prises isolément ou selon toutes les combinaisons techniquement possibles : - la couche de renfort intermédiaire est une gaine composite ; - la couche de renfort intermédiaire comprend une matrice et des charges, les charges représentant entre 10% et 60% en masse de la couche de renfort, de préférence entre 25% et 35% ; - les charges sont des billes de verre ; - les billes de verre ont une plus grande dimension, en particulier un diamètre, comprise entre 10 �m et 50 �m, de préférence entre 25 �m et 35 �m ; - les charges sont des fibres de carbone ou des particules de céramique ; - la matrice comprend du polyamide ; - l'âme centrale est constituée d'un monofilament ; - l'âme centrale comprend des multifilaments disposés dans un matériau de liaison ; - l'âme centrale comprend au moins trois fils torsadés, de manière hélicoïdale ; - l'âme centrale comprend un filament central de diamètre d2 autour duquel sont disposés des filaments de diamètre d3 de manière hélicoïdale, de telle sorte que d2 soit supérieur à d3 ; - l'âme centrale est composée de polyamide ; - la couche de protection périphérique est composée de polyamide et de silicone ; - l'âme centrale a un diamètre d4 compris entre 0.5 mm et 1.5 mm ; - la couche de renfort a une épaisseur radiale e, comprise entre 0.05 mm et 0.5 mm; - la couche de protection périphérique a une épaisseur radiale e2 comprise entre 0.05 mm et 0.5 mm ; - la couche de renfort est extrudée autour de l'âme centrale ; - la couche de protection est extrudée autour de la couche de renfort ; - la dureté de la couche de renfort est supérieure à la dureté de la couche de protection. L'invention sera mieux comprise à la lecture de la description qui va suivre, donnée uniquement à titre d'exemples non limitatifs et faite en se référant aux dessins sur lesquels : - la figure 1 est une vue en perspective d'un brin de corde selon un premier mode de réalisation de l'invention ; - la figure 2 est une vue de face du brin de corde représentée sur la figure 1, selon la flèche II ; 20 25 30 - la figure 3 est une vue en perspective d'un brin de corde selon un deuxième mode de réalisation de l'invention ; - la figure 4 est une vue de face du brin de corde représentée sur la figure 3, selon la flèche IV ; - la figure 5 est une vue en perspective d'un brin corde selon un troisième mode de réalisation de l'invention ; - la figure 6 est une vue de face du brin de corde représentée sur la figure 5, selon la flèche VI ; - la figure 7 est une vue en perspective d'un brin de corde selon un quatrième mode de réalisation de l'invention ; et - la figure 8 est une vue de face du brin de corde représentée sur la figure 7, selon la flèche VIII. Les figures 1 et 2 représentent un brin de corde 1 comprenant une âme centrale 2, enrobée par une couche de renfort intermédiaire 4, elle-même enrobée par une couche de protection périphérique 6. L'âme centrale 2 constituant un corps central sensiblement homogène du brin de corde 1 est un monofilament en matériau thermoplastique. Ce monofilament est homogène de sa périphérie vers son centre. La couche de protection 6 est disposée uniformément sur la périphérie du brin de corde 1. Cette couche de protection 6 est donc disposée autour de la couche de renfort 4. A titre d'exemple, la couche de protection 6 comprend un matériau thermoplastique auquel on rajoute du silicone ou du PTFE. De manière plus générale, les matériaux permettant de faire baisser le coefficient de frottement de la couche de protection 6 sont utilisables et peuvent être rajouter au matériau thermoplastique. Le matériau thermoplastique peut être, par exemple, du polyamide, du polyuréthane, du polyester ou du polypropylène. La première fonction de la couche de protection 6 est de protéger la couche de renfort 4 contre une usure prématurée de cette couche, entraînant la rupture de la corde. La deuxième fonction de la couche de protection 6 est liée à la façon dont le cordage d'un cadre de raquette est effectué. Il apparaît de nombreuses intersections entre deux brins de corde sur toute la surface du tamis. Les deux brins de corde sont disposés l'un au-dessus de l'autre et sont sensiblement perpendiculaires. Après que le joueur a effectué une frappe dans une balle de tennis, les deux brins de corde 1 ont tendance à bouger l'un par rapport à l'autre. Il est notamment important de s'assurer que les deux brins de corde puissent, à la fois, être mobiles et revenir dans leur position initiale sans qu'ils ne se cassent à proximité de leur endroit de contact. La couche de protection 6 permet des mouvements de glissement des brins de corde l'un par rapport à l'autre. La couche de renfort 4, disposée entre l'âme centrale 2 et la couche de protection 6, est en matériau composite. La couche de renfort 4 comprend une matrice ainsi que des charges noyées dans la matrice. Les charges ont une fonction de renfort, dont la finalité est de constituer une contribution en dureté à la couche de renfort 4. La matrice assure, à la fois, la cohésion de la structure de la couche de renfort 4 et la transmission des efforts exercés par la balle vers les charges. Les charges augmentent la tenue mécanique de la couche de renfort 4. En d'autres termes, la fonction de la couche de renfort 4 est de protéger l'âme centrale 2 de manière efficace d'une abrasion ou d'une dégradation prématurée du cordage de la raquette. La couche de renfort 4 en matériau composite est une gaine composite enveloppant uniformément et continûment l'âme centrale 2, comme représenté sur la figure 2. La gaine épouse la forme de l'âme centrale en l'entourant de manière continue. Cette structure pour la couche de renfort 4 permet d'augmenter, plus spécialement, la dureté de la couche et, plus globalement, la résistance de la corde. Les charges disposées dans la couche de renfort 4 constituent entre 10% et 60% en masse de cette couche de renfort 4, de préférence entre 25% et 35%. A titre d'exemple, les charges peuvent être des billes de verres, dont la plus grande dimension, en particulier le diamètre, peut être comprise entre 10 �m et 50 �m, de préférence entre 25 �m et 35 �m. La demanderesse a noté une augmentation d'au moins 25% de la dureté de la couche de renfort 4 en polyamide comprenant 30% en masse de billes de verre par rapport à une couche de renfort constituée uniquement de polyamide. Afin d'assurer une dureté homogène sur toute la périphérie de la couche de renfort 4, les billes de verres sont réparties de manière sensiblement régulière dans la matrice. La présence de billes de verre dans la couche de renfort 4 pourrait provoquer un cisaillement accéléré au niveau du croisement de deux brins de corde. La couche de protection 6 évite ainsi un tel désagrément et prolonge donc la durée de vie de la corde. Ainsi, la dureté de la couche de renfort 4 est supérieure à la dureté de la couche périphérique 6. Cela permet à chacune de ces deux couches d'assurer notamment leur fonction respective d'augmentation de la résistance à l'usure pour la couche de renfort 4 et d'augmentation du glissement pour la couche de protection 6. A titre d'alternatives, les charges peuvent être des fibres de carbone ou des particules de céramique. La matrice est un matériau thermoplastique pouvant être, à titre d'exemples non limitatifs, du polyamide, du polyuréthane, du polyester ou du polypropylène. Les figures 3 et 4, qui diffèrent des figures 1 et 2 de par la nature de l'âme, représentent un brin de corde 10 comprenant une âme centrale 12 entourée de manière uniforme de la couche de renfort intermédiaire 14, elle-même uniformément entourée de la couche de protection périphérique 16. L'âme centrale 12 comprend des multifilaments d'un premier type de matériau disposés dans une matrice constituée d'un deuxième type de matériau. A titre d'exemple, les multifilaments peuvent être constitués de polyamide et disposés dans une matrice de polyuréthane. Ce type de corde, souple et confortable, est capable d'avoir une durée de vie satisfaisante du fait de l'intégration de la couche de renfort 14 entre l'âme centrale 12 et la couche de protection 16. Les figures 5 et 6 diffèrent des figures 1 à 4 de par la nature de l'âme centrale. Elles représentent un brin de corde 20 comprenant une âme centrale 22 renforcée par la couche de renfort 24 disposée autour de toute sa périphérie. La couche de protection périphérique 26 est disposée autour de la couche de renfort 24. L'âme centrale 22 comprend trois fils 221, 222, 223 torsadés les uns par rapport aux autres de manière hélicoïdale selon un axe longitudinal X-X correspondant à l'axe central du brin de corde 20. Les fils 221, 222, 223 ont des sections circulaires définissant chacune un diamètre di inférieur au diamètre de l'âme centrale 22. Ces fils sont noyés dans une matrice 25, recouverte par la couche de renfort 24. La matrice 25 définit un matériau de liaison. Ce type de corde est souple et offre une résistance satisfaisante du fait de la présence de la couche de renfort 24. Les figures 7 et 8, qui diffèrent des figures 1 à 6 de par la nature de l'âme, représentent une portion de corde 30 munie d'une âme dite guipée 32 recouverte sur sa périphérie par la couche de renfort 34, elle-même recouverte par la couche de protection 36. L'âme guipée 32 comprend un monofilament central 33 de diamètre d2, autour duquel sont disposés de manière hélicoïdale des monofilaments 35 de diamètre d3. Le diamètre d2 est sensiblement supérieur au diamètre d3. Les monofilaments 35 constituent des crins de guipage reliés de manière solidaire par de la colle. La présence de la couche de renfort 34 permet de rallonger la durée de vie d'une telle corde dotée d'une âme 32. Les âmes 2, 12, 22 et 32 sont en matériau thermoplastique pouvant être, à titre d'exemples non limitatifs, du polyamide, du polyuréthane, du polyester et/ou du polypropylène. A titre de variante non représentée, il peut être prévu une âme centrale composite comprenant un corps central d'un premier type de matériau entouré par une gaine sur toute sa périphérie réalisée dans un deuxième matériau. Chaque âme centrale 2, 12, 22 et 32 a un diamètre d4 sensiblement compris entre 0.5 mm et 1.5 mm. Chaque couche de renfort intermédiaire 4, 14, 24 et 34 a une épaisseur radiale e, comprise entre 0.05 mm et 0.5 mm. Chaque couche de protection périphérique 6, 16, 26 et 36 a une épaisseur radiale e2 comprise entre 0.05 mm et 0.5 mm. Un exemple non limitatif de procédé de fabrication de brin de corde 1, 10, 20, 30 selon la présente invention consiste à utiliser une extrudeuse. L'âme centrale 2, 12, 22 ou 32 passe dans une tête d'extrudeuse alors que le matériau servant de couche de renfort 4, 14, 24 ou 34 est travaillé en pression et en température pour réaliser le premier gainage de l'âme centrale. Dans un deuxième temps, ce premier gainage passe alors dans la tête d'extrudeuse. Le matériau servant à fabriquer la couche de protection périphérique 6, 16, 26 ou 36 est à son tour travaillé en pression et en température pour réaliser le deuxième gainage autour du premier gainage. Un tel procédé de fabrication permet, dans un premier temps, de faire adhérer la couche de renfort 4, 14, 24 ou 34 autour de l'âme centrale à la manière d'un gainage puis de faire adhérer la couche de protection 6, 16, 26 ou 36, à la périphérie de la couche de renfort à la manière d'un gainage également. REVENDICATIONS1. Corde pour raquette, en particulier pour raquette de tennis, comprenant : - une âme centrale (2 ; 12 ; 22 ; 32), et - une couche de protection périphérique (6 ; 16 ; 26 ; 36), caractérisée en ce que la corde comprend, en outre, une couche de renfort intermédiaire (4 ; 14 ; 24 ; 34) en matériau composite, disposée entre l'âme centrale (2 ; 12 ; 22 ; 32) et la couche de protection périphérique (6 ; 16 ; 26 ; 36). 2. Corde selon la revendication 1, caractérisée en ce que la couche de renfort intermédiaire (4 ; 14 ; 24 ; 34) est une gaine composite. 3. Corde selon la revendication 1 ou 2, caractérisée en ce que la couche de renfort intermédiaire (4 ; 14 ; 24 ; 34) comprend une matrice et des charges, les charges représentant entre 10% et 60% en masse de la couche de renfort, de préférence entre 25% et 35%. 4. Corde selon la revendication 3, caractérisée en ce que les charges sont des billes de verre. 5. Corde selon la revendication 4, caractérisée en ce que les billes de verre ont une plus grande dimension, en particulier un diamètre, comprise entre 10 �m et 50 �m, de préférence entre 25 �m et 35 �m. 6. Corde selon l'une quelconque des revendications 3 à 5, caractérisée en ce que les charges sont des fibres de carbone ou des particules de céramique. 7. Corde selon l'une quelconque des revendications 3 à 6, caractérisée en ce que la matrice comprend du polyamide. 8. Corde selon l'une quelconque des revendications précédentes, caractérisée en ce que l'âme centrale (2) est constituée d'un monofilament. 9. Corde selon l'une quelconque des revendications 1 à 7, caractérisée en ce que l'âme centrale (12) comprend des multifilaments disposés dans un matériau de liaison. 10. Corde selon l'une quelconque des revendications 1 à 7, caractérisée en ce que l'âme centrale (22) comprend au moins trois fils torsadés (221, 222, 223), de manière hélicoïdale. 11. Corde selon l'une quelconque des revendications 1 à 7, caractérisée en ce que l'âme centrale (32) comprend un filament central (33) de diamètre d2 autour duquel sont disposés des filaments (35) de diamètre d3 de manière hélicoïdale, de telle sorte que d2 soit supérieur à d3. 12. Corde selon l'une quelconque des revendications précédentes, caractérisée en ce que l'âme centrale (2 ; 12 ; 22 ; 32) est composée de polyamide. 13. Corde selon l'une quelconque des revendications précédentes, caractérisée en ce que la couche de protection périphérique (6 ; 16 ; 26 ; 36) est composée de polyamide et de silicone. 14. Corde selon l'une quelconque des revendications précédentes, caractérisée en ce que l'âme centrale (2 ; 12 ; 22 ; 32) a un diamètre d4 compris entre 0.5 mm et 1.5 mm. 15. Corde selon l'une quelconque des revendications précédentes, caractérisée en ce que la couche de renfort (4 ; 14 ; 24 ; 34) a une épaisseur radiale e, comprise entre 0.05 mm et 0.5 mm. 16. Corde selon l'une quelconque des revendications précédentes, caractérisée en ce que la couche de protection périphérique (6 ; 16 ; 26 ; 36) a une épaisseur radiale e2 comprise entre 0.05 mm et 0.5 mm. 17. Corde selon l'une quelconque des revendications précédentes, caractérisée en ce que la couche de renfort (4 ; 14 ; 24 ; 34) est extrudée autour de l'âme centrale (2 ; 12 ; 22 ; 32). 18. Corde selon l'une quelconque des revendications précédentes, caractérisée en ce que la couche de protection (6 ; 16 ; 26 ; 36) est extrudée autour de la couche de renfort (4 ; 14 ; 24 ; 34). 19. Corde selon l'une quelconque des revendications précédentes, caractérisée en ce que la dureté de la couche de renfort (4 ; 14 ; 24 ; 34) est supérieure à la dureté de la couche de protection (6 ; 16 ; 26 ; 36).